СПОСОБ ПЕРЕРАБОТКИ УПОРНЫХ УРАНОВЫХ РУД, СОДЕРЖАЩИХ БРАННЕРИТ

2
4
1. Способ переработки упорных урановых руд, содержащих браннерит, а также комплексных урансодержащих руд, включающий в себя измельчение урансодержащих руд до крупности минус 0,3 мм, сернокислотное выщелачивание урана и других ценных компонентов, в том числе, золота, отличающийся тем, что после измельчения руд и рудных концентратов проводят их предварительную обработку растворами бифторида аммония (БФА) с концентрациями 1…40% при температурах 25…80°C, Т:Ж=1:(1…5) и продолжительности процесса 1…4 ч, с последующим совместным выщелачиванием урана и золота из образующихся кеков выщелачивающим раствором, содержащим 150…300 г/л HSO, 1% от массы руды NaCl и 1…2% от массы руды HNO3 в качестве окислителя, при температурах 60…80°C, Т:Ж=1:1 и продолжительности 2…12 ч; полученный раствор гексафторсиликата аммония обрабатывают безводным аммиаком при температурах 25…60°C до pH 10, отделяют раствор бифторида аммония от образующегося осадка, повышают его концентрацию до 1…40% путем введения безводной HF и направляют его на стадию предварительной обработки исходного сырья.
2. Способ по п.1, отличающийся тем, что предварительную обработку проводят при температуре 80°C.
3. Способ по п.1, отличающийся тем, что предварительную обработку проводят в течение 1 ч.
4. Способ по п.1, отличающийся тем, что предварительную обработку проводят раствором БФА с концентрацией 1%.
5. Способ по п.1, отличающийся тем, что предварительную обработку проводят при соотношении Т:Ж=1:1.
6. Способ по п.1, отличающийся тем, что совместное выщелачивание урана и золота из образующихся кеков после предварительной обработки проводят при температуре 80°C.
7. Способ по п.1, отличающийся тем, что совместное выщелачивание урана и золота из образующихся кеков после предварительной обработки проводят в течение 6 ч.
2
4
8. Способ по п.1, отличающийся тем, что совместное выщелачивание урана и золота из образующихся кеков проводят выщелачивающим раствором с концентрацией HSO 150 г/л.
3
9. Способ по п.1, отличающийся тем, что совместное выщелачивание урана и золота проводят выщелачивающим раствором, где в качестве окислителя используют HNO с содержанием 1% от массы руды.
2
10. Способ по п.1, отличающийся тем, что совместное выщелачивание урана и золота проводят выщелачивающим раствором, где в качестве окислителя используют NaNO с содержанием 0,2% от массы руды.
2
2
11. Способ по п.1, отличающийся тем, что совместное выщелачивание урана и золота проводят выщелачивающим раствором, где в качестве окислителя используют HO с содержанием 0,2% от массы руды.
2
12. Способ по п.1, отличающийся тем, что совместное выщелачивание урана и золота проводят выщелачивающим раствором, где в качестве окислителя используют MnO с содержанием 0,37% от массы руды и соли железа (II) с содержанием 0,05% от массы руды.
13. Способ по п.1, отличающийся тем, что совместное выщелачивание урана и золота проводят выщелачивающим раствором без добавления окислителя.